(57)【要約】      （修正有）【課題】泡立ち性及び成形加工性において優れるアルミニウム塗装板及びアルミニウム缶蓋の提供。【解決手段】アルミニウム合金板３と、一方の側に形成された第１の塗膜５と、反対の側に形成された第２の塗膜７とを備え、第１の塗膜５及び第２の塗膜７の単位面積当たりの質量が、夫々０．１〜２０ｇ／ｍ２であり、第１の塗膜が、０．１〜１．５質量％のポリエチレンワックスと、０．１〜１．５質量％のカルナウバワックスと、を含み、第１の塗膜５における他のワックスの含有量が１．５質量％以下であり、第２の塗膜７が、０．４〜０．８質量％のポリエチレンワックスと、０．４〜０．８質量％のカルナウバワックスと、を含み、第２の塗膜７における他のワックスの含有量が０．７質量％以下であり、前記第２の塗膜７上おける、石油系ワックスから成るポストルブの量が１０ｍｇ／ｍ２以下であるアルミニウム塗装板１。【選択図】図１
2018176637.tif 000002
【特許請求の範囲】
【請求項１】
アルミニウム合金板と、
前記アルミニウム合金板の一方の側に形成された第１の塗膜と、
前記アルミニウム合金板の前記一方とは反対の側に形成された第２の塗膜と、
を備え、
前記第１の塗膜及び前記第２の塗膜の単位面積当たりの質量は、それぞれ０．１〜２０ｇ／ｍ２であり、
前記第１の塗膜は、０．１〜１．５質量％のポリエチレンワックスと、０．１〜１．５質量％のカルナウバワックスと、を含み、
前記第１の塗膜における前記ポリエチレンワックス及び前記カルナウバワックスを除くワックスの含有量が１．５質量％以下であり、
前記第２の塗膜は、０．４〜０．８質量％のポリエチレンワックスと、０．４〜０．８質量％のカルナウバワックスと、を含み、
前記第２の塗膜における前記ポリエチレンワックス及び前記カルナウバワックスを除くワックスの含有量が０．７質量％以下であり、
前記第２の塗膜上における、石油系ワックスから成るポストルブの量が１０ｍｇ／ｍ２以下であるアルミニウム塗装板。
【請求項２】
請求項１に記載のアルミニウム塗装板であって、
前記第１の塗膜の表面におけるカルナウバワックスの付着量が２．５〜１０ｍｇ／ｍ２であり、
前記第２の塗膜の表面におけるカルナウバワックスの付着量が２．５〜５ｍｇ／ｍ２であるアルミニウム塗装板。
【請求項３】
請求項１又は２に記載のアルミニウム塗装板であって、
前記第２の塗膜上に前記ポストルブが設けられていないアルミニウム塗装板。
【請求項４】
請求項１〜３のいずれか１項に記載のアルミニウム塗装板であって、
前記第１の塗膜及び／又は前記第２の塗膜は、前記ポリエチレンワックス及び前記カルナウバワックスを除くワックスとして、石油ワックス、合成ワックス、植物ワックス、及び動物ワックスから選択されるワックスを１種以上含むアルミニウム塗装板。
【請求項５】
請求項１〜４のいずれか１項に記載のアルミニウム塗装板を含むアルミニウム缶蓋であって、
前記第１の塗膜が外面となり、前記第２の塗膜が内面となるアルミニウム缶蓋。
【発明の詳細な説明】
【技術分野】
【０００１】
本開示はアルミニウム塗装板及びアルミニウム缶蓋に関する。
【背景技術】
【０００２】
アルミニウム塗装板は、ビール、発泡酒、炭酸含有飲料等を収容する缶に使用される。それらの缶に要求される特性として、起泡性及び耐消泡性がある。起泡性とは、缶に収容されていたビール、発泡酒、炭酸含有飲料等を、コップ等の別容器に注いだ際に泡立ちが良い特性を意味する。また、耐消泡性とは、別容器で発生した泡が消え難い特性を意味する。なお、以下では、起泡性と耐消泡性とをあわせて泡立ち性ということがある。
【０００３】
泡立ち性を改善する方法が特許文献１に開示されている。特許文献１には、アルミニウム塗装板が備える塗膜に、カルナウバワックスを含有させることが記載されている。  
【先行技術文献】
【特許文献】
【０００４】
【特許文献１】特許第４６９５５１８号公報
【発明の概要】
【発明が解決しようとする課題】
【０００５】
アルミニウム塗装板には、成形加工性が求められる。特許文献１記載の技術では、成型加工性が十分ではない。
本開示の一局面は、泡立ち性及び成形加工性において優れるアルミニウム塗装板及びアルミニウム缶蓋を提供することを目的とする。
【課題を解決するための手段】
【０００６】
本開示の一態様は、アルミニウム合金板と、前記アルミニウム合金板の一方の側に形成された第１の塗膜と、前記アルミニウム合金板の前記一方とは反対の側に形成された第２の塗膜と、を備え、前記第１の塗膜及び前記第２の塗膜の単位面積当たりの質量は、それぞれ０．１〜２０ｇ／ｍ２であり、前記第１の塗膜は、０．１〜１．５質量％のポリエチレンワックスと、０．１〜１．５質量％のカルナウバワックスと、を含み、前記第１の塗膜における前記ポリエチレンワックス及び前記カルナウバワックスを除くワックスの含有量が１．５質量％以下であり、前記第２の塗膜は、０．４〜０．８質量％のポリエチレンワックスと、０．４〜０．８質量％のカルナウバワックスと、を含み、前記第２の塗膜における前記ポリエチレンワックス及び前記カルナウバワックスを除くワックスの含有量が０．７質量％以下であり、前記第２の塗膜上における、石油系ワックスから成るポストルブの量が１０ｍｇ／ｍ２以下であるアルミニウム塗装板である。本開示の一態様であるアルミニウム塗装板は、泡立ち性及び成形加工性において優れる。
【０００７】
本開示の別の態様は、本開示の一態様であるアルミニウム塗装板を含むアルミニウム缶蓋であって、前記第１の塗膜が外面となり、前記第２の塗膜が内面となるアルミニウム缶蓋である。本開示の別の態様であるアルミニウム缶蓋は、泡立ち性及び成形加工性において優れる。
【図面の簡単な説明】
【０００８】
【図１】アルミニウム塗装板１の構造を表す側断面図である。
【発明を実施するための形態】
【０００９】
本開示の実施形態を説明する。
１．アルミニウム塗装板
（１）アルミニウム合金板
アルミニウム合金板の材料としては、特に限定されないが、例えば、Ａｌ−Ｍｇ系合金、Ａｌ−Ｃｕ系合金、Ａｌ−Ｍｇ系合金、Ａｌ−Ｓｉ系合金、Ａｌ−Ｍｇ−Ｓｉ系合金、Ａｌ−Ｚｎ−Ｍｇ系合金等が挙げられる。
【００１０】
アルミニウム合金板は、化成皮膜を備えることが望ましい。例えば、化成皮膜は、第１の塗膜及び／又は第２の塗膜の下地となる。化成皮膜は、例えば、下地処理により形成することができる。化成皮膜を備える場合、第１の塗膜及び／又は第２の塗膜の密着性が向上する。また、化成皮膜を備える場合、アルミニウム塗装板の耐食性が向上する。化成皮膜を形成させる処理として、例えば、りん酸クロメート処理、Ｚｒ系、Ｔｉ系の化成処理等が挙げられる。
【００１１】
（２）第１の塗膜
第１の塗膜は、アルミニウム合金板の一方の側に形成される。第１の塗膜の単位面積当たりの質量は、０．１〜２０ｇ／ｍ２である。第１の塗膜は、０．１〜１．５質量％のポリエチレンワックスと、０．１〜１．５質量％のカルナウバワックスと、を含む。
【００１２】
アルミニウム塗装板は、上記の第１の塗膜を備えることにより、泡立ち性及び成形加工性において優れる。また、カルナウバワックスを含むことにより、第１の塗膜の潤滑性及び耐傷付性が高い。カルナウバワックスは、融点が８０℃前後である硬いワックスである。また、ポリエチレンワックスを含むことにより、第１の塗膜の耐傷付性が高い。ポリエチレンワックスは、融点が１１０〜１２０℃前後である比較的硬いワックスである。
【００１３】
第１の塗膜の単位面積当たりの質量が０．１ｇ／ｍ２以上である場合、第１の塗膜を均一に形成することが容易になり、耐食性が一層向上する。第１の塗膜の単位面積当たりの質量が２０ｇ／ｍ２以下である場合、アルミニウム塗装板の製造コストを低減できる。
【００１４】
第１の塗膜の表面におけるカルナウバワックスの付着量は、２．５〜１０ｍｇ／ｍ２であることが好ましい。カルナウバワックスの付着量が２．５ｍｇ／ｍ２以上である場合、缶蓋成形を行う際の成形性が一層向上する。カルナウバワックスの付着量が１０ｍｇ／ｍ２以下である場合、泡立ち性が一層向上する。なお、カルナウバワックスの付着量の測定方法は後述する方法である。
【００１５】
ポリエチレンワックス及びカルナウバワックスは、インナーワックスである。インナーワックスは、例えば、第１の塗膜を形成する塗料に予め添加される。インナーワックスは、例えば、塗装焼付後に、第１の塗膜の表面に析出したり、第１の塗膜中に存在したりする。
【００１６】
第１の塗膜は、インナーワックスとして、カルナウバワックス及びポリエチレンワックスを除くワックスを含んでいてもよい。カルナウバワックス及びポリエチレンワックスを除くワックスとして、例えば、ラノリン、マイクロクリスタリン、石油系エステルワックス、石油ワックス、合成ワックス、植物ワックス、及び動物ワックス等が挙げられる。ラノリンは融点が４０℃前後で比較的低く、滑り性を向上させる働きがある。第１の塗膜に配合するインナーワックスを選択することにより、第１の塗膜に必要な機能を付与することができる。
【００１７】
第１の塗膜におけるポリエチレンワックス及びカルナウバワックスを除くワックスの含有量は１．５質量％以下である。１．５質量％以下であることにより、泡立ち性の点で優れる。
【００１８】
第１の塗膜の形成に使用できる塗料としては、例えば、溶剤系塗料と水系塗料とが挙げられる。溶剤系塗料としては、例えば、エポキシフェノール系樹脂、エポキシユリア系樹脂、塩化ビニルオルガノゾル系樹脂、熱硬化ビニル系樹脂、ポリエステル系樹脂等が挙げられる。水性塗料としては、例えば、エポキシアクリル系樹脂等が挙げられる。いずれかの塗料にインナーワックスを配合し、その塗料を塗布し焼付けることで、第１の塗膜を形成できる。
【００１９】
第１の塗膜における有機樹脂塗料の固形分を１００質量部としたとき、インナーワックスの質量は、０．４〜１．５質量部であることが好ましい。０．４質量部以上である場合、最終的に第１の塗膜の表面に移行するインナーワックスの量を確保することができる。１．５質量部以下である場合、最終的に第１の塗膜の表面に移行するインナーワックスの量が過大になることを抑制できる。
【００２０】
（２）第２の塗膜
第２の塗膜は、アルミニウム合金板の前記一方とは反対の側に形成される。第２の塗膜の単位面積当たりの質量は、０．１〜２０ｇ／ｍ２である。第２の塗膜は、０．４〜０．８質量％のポリエチレンワックスと、０．４〜０．８質量％のカルナウバワックスと、を含む。
【００２１】
アルミニウム塗装板は、上記の第２の塗膜を備えることにより、泡立ち性及び成形加工性において優れる。また、カルナウバワックスを含むことにより、第２の塗膜の潤滑性及び耐傷付性が高い。また、ポリエチレンワックスを含むことにより、第２の塗膜の耐傷付性が高い。
【００２２】
第２の塗膜の単位面積当たりの質量が０．１ｇ／ｍ２以上である場合、第２の塗膜を均一に形成することが容易になり、耐食性が一層向上する。第２の塗膜の単位面積当たりの質量が２０ｇ／ｍ２以下である場合、アルミニウム塗装板の製造コストを低減できる。
【００２３】
第２の塗膜の表面におけるカルナウバワックスの付着量は、２．５〜５ｍｇ／ｍ２であることが好ましい。カルナウバワックスの付着量が２．５ｍｇ／ｍ２以上である場合、缶蓋成形を行う際の成形性が一層向上する。カルナウバワックスの付着量が５ｍｇ／ｍ２以下である場合、泡立ち性及び耐消泡性が一層向上する。
【００２４】
ポリエチレンワックス及びカルナウバワックスは、インナーワックスである。インナーワックスは、例えば、第２の塗膜を形成する塗料に予め添加される。インナーワックスは、例えば、塗装焼付後に、第２の塗膜の表面に析出したり、第２の塗膜中に存在したりする。
【００２５】
第２の塗膜は、インナーワックスとして、カルナウバワックス及びポリエチレンワックスを除くワックスを含んでいてもよい。カルナウバワックス及びポリエチレンワックスを除くワックスとして、例えば、ラノリン、マイクロクリスタリン、石油系エステルワックス、石油ワックス、合成ワックス、植物ワックス、及び動物ワックス等が挙げられる。ラノリンは、潤滑性を向上させる働きがある。第２の塗膜に配合するインナーワックスを選択することにより、第２の塗膜に必要な機能を付与することができる。
【００２６】
第２の塗膜におけるポリエチレンワックス及びカルナウバワックスを除くワックスの含有量は０．７質量％以下である。０．７質量％以下であることにより、泡立ち性の点で優れる。
【００２７】
第２の塗膜の形成に使用できる塗料としては、例えば、溶剤系塗料と水系塗料とが挙げられる。溶剤系塗料としては、例えば、エポキシフェノール系樹脂、エポキシユリア系樹脂、塩化ビニルオルガノゾル系樹脂、熱硬化ビニル系樹脂、ポリエステル系樹脂等が挙げられる。水性塗料としては、例えば、エポキシアクリル系樹脂等が挙げられる。いずれかの塗料にインナーワックスを配合し、その塗料を塗布し焼付けることで、第２の塗膜を形成できる。
【００２８】
第２の塗膜における有機樹脂塗料の固形分を１００質量部としたとき、インナーワックスの質量は、０．４〜１．５質量部であることが好ましい。０．４質量部以上である場合、最終的に第２の塗膜の表面に移行するインナーワックスの量を確保することができる。１．５質量部以下である場合、最終的に第２の塗膜の表面に移行するインナーワックスの量が過大になることを抑制できる。
【００２９】
（３）ポストルブ
アルミニウム塗装板はポストルブを備えていてもよい。ポストルブは、例えば、塗装焼付後に、塗膜の表面に塗布されるワックスである。ポストルブが塗布される塗膜は、第１の塗膜であってもよいし、第２の塗膜であってもよいし、それらの両方であってもよい。ポストルブとしては、例えば、石油系ワックスが挙げられる。石油系ワックスとして、例えば、パラフィン、ペトロラタム等が挙げられる。ペトロラタムは白色ワセリンであり、主に潤滑性を付与する機能を有する。
【００３０】
第２の塗膜上におけるポストルブの量は、１０ｍｇ／ｍ２以下である。このことにより、泡立ち性が一層向上する。その理由は以下のとおりである。缶に収容されたビール等を別容器に注いだ時に発生する泡は、ビール等が缶から出る時、及び別容器に入る時に受ける衝撃と乱流とによって発生する。缶蓋に消泡効果を有するポストルブが多く含まれる場合、注いだ時の泡の発生を阻害し、起泡性を低下させる。ポストルブの量が１０ｍｇ／ｍ２以下である場合、それらの問題が生じにくいため、泡立ち性が向上する。
【００３１】
アルミニウム塗装板は、ポストルブを備えないことが好ましい。特に、第２の塗膜上にポストルブを備えないことが好ましい。ポストルブを備えないアルミニウム塗装板を缶蓋等に用いた場合、アルミニウム塗装板から、缶の内容物へのポストルブの移行を抑制することができる。また、ポストルブを備えない場合、泡立ち性が一層向上する。
【００３２】
（４）アルミニウム塗装板の構造
アルミニウム塗装板は、例えば、図１に示す構造を有する。すなわち、アルミニウム塗装板１は、アルミニウム合金板３と、アルミニウム合金板３の一方の側に形成された第１の塗膜５と、アルミニウム合金板３の前記一方とは反対の側に形成された第２の塗膜７と、を備える。
【００３３】
２．アルミニウム缶蓋
アルミニウム缶蓋は、上述したアルミニウム塗装板を含む。アルミニウム缶蓋において、第１の塗膜が外面となり、第２の塗膜が内面となる。アルミニウム缶蓋は、泡立ち性及び成形加工性において優れる。
【００３４】
３．実施例
（１）アルミニウム塗装板の製造
板厚０．２５ｍｍのＡ５１８２合金板から成る基板を用意した。この基板は、アルミニウム合金板に対応する。この基板に、りん酸クロメートを約２０ｍｇ／ｍ２施した。次に、基板の両面に塗料を塗布して塗膜を形成し、アルミニウム塗装板を製造した。基板の一方の面に形成された塗膜を第１の塗膜とし、反対側の面に形成された塗膜を第２の塗膜とする。
【００３５】
塗料は、エポキシ系樹脂塗料を主成分とし、インナーワックスをさらに含む。インナーワックスの種類と配合量は表１に示すとおりである。表１におけるインナーワックスの配合量の数値の単位は質量％であり、塗膜の全体を１００質量％としたときの値である。
【００３６】
【表１】
2018176637.tif 000003
【００３７】
第１の塗膜の単位面積当たりの質量は４ｇ／ｍ２であり、第２の塗膜の単位面積当たりの質量は１２ｇ／ｍ２である。塗料の塗布後、最高到達温度が２５０℃になるように３０秒間炉内保持して焼き付けを行った。
【００３８】
比較例９、１０については、第１の塗膜及び第２の塗膜の塗装焼付後、第１の塗膜及び第２の塗膜の表面に、さらにポストルブを塗布した。ポストルブの種類はペトロラタムである。比較例９、１０以外では、ポストルブを塗布しなかった。
【００３９】
（２）アルミニウム塗装板の評価方法      
上記のように製造したアルミニウム塗装板を評価した。評価方法と評価結果は以下のとおりである。各評価は、アルミニウム塗装板のうち、一方の面に対して行った。評価結果を上記表１及び表２に示す。表２の「対象」の列に、アルミニウム塗装板のうち、評価の対象となった面を示す。「第１」は、第１の塗膜が形成された面を意味し、「第２」は、第２の塗膜が形成された面を意味する。
【００４０】
【表２】
2018176637.tif 000004
【００４１】
（２−１）カルナウバワックスの付着量
以下のようにして、第１の塗膜又は第２の塗膜の表面におけるインナーワックスの付着量を測定する。
【００４２】
まず、アルミニウム塗装板を、温ヘキサン中に浸漬する。このとき、第１の塗膜又は第２の塗膜の表面に付着していたカルナウバワックスは、温ヘキサンに溶解する。次に、溶解したカルナウバワックスを含んだ温ヘキサンを加熱して濃縮した後、ガスクロマトグラフにより、カルナウバワックスの量を定量する。ガスクロマトグラフの条件は以下のとおりである。
【００４３】
装置：島津製作所製GC-2014
カラム：OV-101
昇温条件：100℃から350℃まで、20℃/minの速度で昇温する。350℃に達すると、その温度で18min保持する。
【００４４】
検出器：FID
検出器温度：370℃
注入口温度：370℃
キヤリアガスの種類と流量：N2 、20mL/min
カルナウバワックスの付着量の測定結果を上記表１の「インナーワックス付着量」の列に示す。
【００４５】
（２−２）泡立ち性試験
飲料用缶ボディに所定の飲料を注ぐ。評価対象であるアルミニウム塗装板から蓋を作成する。飲料用缶ボディに、その蓋を巻き締めて缶体を作成する。このとき、飲料は缶体に封入される。缶体を冷蔵庫へ入れ、２４時間保持する。
【００４６】
２４時間保持した後、蓋に設けられた注ぎ口を開ける。次に、缶体を、飲料缶体保持用のケースに取り付ける。この飲料缶体保持用のケースは、ステッピングモーターの駆動力により回転し、缶体を傾けることができる。飲料缶体保持用のケースを所定の速度で所定の角度まで回転する。このとき、飲料は、注ぎ口から出て、缶体の下にあらかじめ設置されていた１Lガラスビーカー中へ注がれる。１Lガラスビーカーは、予め、十分に洗浄及び乾燥されたものである。１Ｌガラスビーカーに注がれた飲料は泡を発生する。
【００４７】
飲料を注いだ直後における泡の高さｈ１を測定する。泡の高さｈ１が高いほど、起泡性に優れる。測定結果を上記表２における「泡高さ」の列に示す。
また、飲料を注いでから１０分間が経過したときの泡の高さｈ２を測定する。ｈ１とｈ２との差を、１０分間で割った値を算出する。この値を消泡速度とする。消泡速度が小さいほど、耐消泡性に優れる。測定結果を上記表２における「消泡速度」の列に示す。
【００４８】
（２−３）オイルフロー試験
評価対象であるアルミニウム塗装板を製蓋し、タブまで取り付ける。飲料用缶ボディへあふれる位まで純水を注ぐ。水面に汚れや埃が無いことを確認する。もしあれば、軽くエアを吹く等の方法で汚れや埃を除く。飲料用缶ボディ中の純水へ墨汁又は青インキを適量加え着色する。その後、タブを引いて蓋の呑口を僅かに空け、空気抜けを作った後、飲料用缶ボディの開口部において、蓋を着色水の表面に浮かせる。この状態で１０分間待つ。このとき、蓋の内面は着色水に接する。
【００４９】
１０分間が経過したとき、蓋を飲料用缶ボディ及び着色水からゆっくりと離す。液面を観察し、油膜状の浮遊物があれば、オイルフロー面積を目視で読み取る。オイルフロー面積とは、液面の全面積に対する、油膜状の浮遊物がある部分の面積の比率である。オイルフロー面積を、上記表２におけるオイルフローの列に示す。表２において、「１」は、オイルフロー面積が１０％以下であることを表し、「２」は、オイルフロー面積が１０〜３０％であることを表す。オイルフロー面積はオイルフロー性を表す指標である。
【００５０】
（２−４）ワックス堆積性 
Heidon試験機を用い、評価対象であるアルミニウム塗装板の塗膜に鋼球を接触させ、荷重を加えながら摺動させる。次に、鋼球に付着したワックスの面積（鋼球摺動付着面積）を画像解析装置により測定する。測定結果を上記表２における鋼球摺動付着面積の列に示す。鋼球摺動付着面積はワックス堆積性を表す指標である。
【００５１】
（２−５）塗膜強度
Heidon試験機を用い、評価対象であるアルミニウム塗装板の塗膜の表面に接触子を接触させ、荷重を変化させながら塗膜表面を走査する。得られる摩擦力の変化を読み取ることにより、塗膜表面に傷が付き始めた荷重Ｗ１と、接触子が塗膜を突き抜けアルミ表面に達した荷重Ｗ２とを算出する。測定結果を、上記表２におけるＷ１の列と、Ｗ２の列とに示す。荷重Ｗ１及び荷重Ｗ２は、塗膜強度を表す指標である。
【００５２】
（２−６）潤滑性
３点ボール式の滑り性試験機を用い、評価対象であるアルミニウム塗装板の塗膜の動摩擦係数を測定する。測定結果を上記表２における動摩擦係数の列に示す。動摩擦係数は、塗膜の潤滑性を表す指標である。
【００５３】
（２−７）加工性
評価対象であるアルミニウム塗装板を用いてシェルプレス加工を行い、シェル蓋を製造する。その後、シェル蓋のユニットデプス（ＵＤ）、パネルデプス（ＰＤ）、リップハイト（ＬＨ）、カールダイヤ（ＣＤ）をそれぞれ測定する。測定結果を上記表２におけるシェル寸法の列に示す。シェル寸法は、加工性を表す指標である。
【００５４】
（２−８）摺動後ＥＲＶ(Enamel Rater Value)
評価対象であるアルミニウム塗装板からシェルを製造する。ＳＵＳ定盤上にシェルを置き、１０００ｇの重りを乗せて１ｍ／ｍｉｎの速度にて１８０ｍｍの距離だけ直線方向へ摺動させた後のシェルのＥＲＶを測定する。測定結果を上記表２における摺動後ＥＲＶの列に示す。摺動後ＥＲＶは、塗膜の耐傷付性を表す指標である。
【００５５】
（２−９）塗膜密着性
Ｔピール試験により塗膜密着性を試験する。試験方法は以下のとおりである。アルミニウム塗装板の内面側同士を、アミド樹脂フィルムを用い、ホットプレス（熱加圧圧着）により貼り合わせる。次に、アルミニウム塗装板の両端を開いてＴ字型とする。そして、その開いた両端を引張り試験機で引っ張る際の荷重を測定する。得られた最大抵抗荷重をＴピール強度とし、塗膜密着性の指標とする。測定結果を上記表２における密着性の列に示す。
【００５６】
（２−１０）耐食性
食塩０．５質量％、クエン酸一水和物１．０質量％を含むモデルジュース液を作製する。７０℃のモデルジュース液に、クロスカットを施したアルミニウム塗装板を７２時間浸漬する。浸漬後、カットした方向に対し垂直方向に進展した塗膜剥離部の腐食長さを測定し、耐食性の指標とする。測定結果を上記表２における耐食性の列に示す。
【００５７】
（３）アルミニウム塗装板の評価結果      
実施例１〜７では、いずれの評価項目でも良好な結果であった。
比較例１では、動摩擦係数が０．３２であり高かった。また、加工性及び耐傷付性が悪く、摺動後ＥＲＶが高かった。
【００５８】
比較例２〜７では、局部的に塗膜強度が不十分であるため、摺動後ＥＲＶが高かった。また、比較例４、７では、塗膜密着性及び耐食性が悪かった。比較例８では、塗膜密着性及び耐食性が悪かった。
【００５９】
比較例９、１０では、ポストルブが３０ｍｇ/ｍ２塗布されているため、泡高さｈ１は５０ｍｍであり、消泡速度は１１ｍｍ／ｍｉｎであり、オイルフロー面積は１０〜３０％であった。すなわち、泡立ち性およびオイルフロー性が悪かった。
【００６０】
比較例１１では、塗膜にラノリンを２．５質量％含む。塗膜からラノリンが溶出するため、泡の高さｈ１が５５ｍｍであった。
以上、本開示の実施形態について説明したが、本開示は上述の実施形態に限定されることなく、種々変形して実施することができる。
【００６１】
（１）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００６２】
（２）上述したアルミニウム塗装板及びアルミニウム缶蓋の他、当該アルミニウム塗装板を用いて成形された缶胴体、アルミニウム塗装板の製造方法、アルミニウム缶蓋の製造方法等、種々の形態で本開示を実現することもできる。
【符号の説明】
【００６３】
１…アルミニウム塗装板、３…アルミニウム合金板、５…第１の塗膜、７…第２の塗膜
【図１】
2018176637.tif 000005